СТРУКТУРА ИЗ НЕМАГНИТНОЙ СТАЛИ ДЛЯ ПРОЦЕССА ПОЛУЧЕНИЯ СТАЛИ ИЛИ АЛЮМИНИЯ

1. Структура (5; 13; 17; 29) из полностью аустенитной высокомарганцовистой немагнитной стали для процесса получения стали или алюминия, при этом структура (5; 13; 17; 29) из немагнитной стали представляет собой одно из кожуха электромагнитной мешалки или электромагнитного тормоза, окна ковша, окна электромагнитной дуговой печи или алюминиевой печи, окна формы для литья и опорного валка для ленты для поддержания полуотвержденных лент, и при этом структура (5; 13; 17; 29) из немагнитной стали состоит из марганца в диапазоне 12-40% масс, углерода в диапазоне 0,5-1,0% масс, алюминия в диапазоне 0,1-1,5% масс, кремния в диапазоне 0,05-1,5% масс, остальное содержание структуры из немагнитной стали составляет железо и примеси.
2. Структура (5; 13; 17; 29) из немагнитной стали по п.1, в которой марганец присутствует в диапазоне 12-30% масс.
3. Структура (5; 13; 17; 29) из немагнитной стали по п.1 или 2, где марганец присутствует в диапазоне 16-30% масс.
4. Структура (5; 13; 17; 29) из немагнитной стали по п.1 или 2, в которой марганец присутствует в диапазоне 18-30% масс.
5. Структура (5; 13; 17; 29) из немагнитной стали по п.1 или 2, в которой марганец присутствует в диапазоне 20-30% масс.
6. Структура (5; 13; 17; 29) из немагнитной стали по п.1 или 2, в которой марганец присутствует в диапазоне 20-25% масс.
7. Резервуар (1; 7) для расплавленного металла для процесса непрерывного литья, причем резервуар (1; 7) для расплавленного металла представляет собой одно из электрической дуговой печи и ковша, при этом этот резервуар содержит:
огнеупорный материал (3; 11), образующий внутреннюю футеровку резервуара (1; 7) для литья, и
структуру (5; 13) из немагнитной стали по любому из пп.1-6, причем эта структура (5; 13) из немагнитной стали образует часть наружной оболочки огнеупорного материала (3; 11) и образует немагнитное окно резервуара (1; 7) для расплавленного металла.
8. Электромагнитная мешалка (15; 21; 31; 35) или электромагнитный тормоз для процесса получения стали или алюминия, причем электромагнитная мешалка (15; 21; 31; 35) или электромагнитный тормоз содержит:
электромагнитную цепь, расположенную с для генерирования магнитного поля, и
структуру (17) из немагнитной стали по любому из пп.1-6 образующую немагнитный кожух электромагнитный цепи.